ЭЛЕКТРОЛИТИЧЕСКОЕ ПОЛУЧЕНИЕ ХИМИЧЕСКИ АКТИВНЫХ МЕТАЛЛОВ

1. Способ, включающий обеспечение электролизера c расплавленным оксидным электролитом, включающего в себя емкость, анод и токоотвод; размещение расплавленного оксидного электролита в емкости и в ионопроводящем контакте с анодом и токоотводом, при этом электролит содержит смесь по меньшей мере одного оксида щелочноземельного металла и по меньшей мере одного оксида редкоземельного элемента; подачу металлооксидного сырья, содержащего по меньшей мере одну разновидность целевого металла, в расплавленный оксидный электролит; пропускание тока между анодом и токоотводом, при этом восстанавливают упомянутую разновидность целевого металла с образованием по меньшей мере одного расплавленного целевого металла в емкости; и удаление по меньшей мере части расплавленного целевого металла из емкости.
2. Способ по п.1, в котором упомянутый по меньшей мере один оксид щелочноземельного металла включает по меньшей мере один из оксида бериллия, оксида кальция, оксида магния, оксида стронция и оксида бария.
3. Способ по п.1, в котором упомянутый по меньшей мере один оксид редкоземельного элемента включает по меньшей мере один из оксида скандия, оксида иттрия, оксида лантана, оксида церия, оксида празеодима, оксида неодима, оксида прометия, оксида самария, оксида европия, оксида гадолиния, оксида тербия, оксида диспрозия, оксида гольмия, оксида эрбия, оксида туллия и оксида иттербия.
4. Способ по п.1, в котором упомянутый по меньшей мере один расплавленный целевой металл содержит один из редкоземельных металлов.
5. Способ по п.4, в котором металлооксидное сырье включает в себя редкоземельный металл, и металлооксидное сырье подают в расплавленный оксидный электролит при концентрации насыщения металлооксидного сырья.
6. Способ по п.4, в котором упомянутый по меньшей мере один расплавленный целевой металл содержит сплав редкоземельного металла, причем этот сплав содержит редкоземельный металл и по меньшей мере один элемент из железа, меди, никеля, алюминия, циркония и титана.
7. Способ по п.1, в котором упомянутый по меньшей мере один расплавленный целевой металл содержит по меньшей мере один из меди-бериллия, никеля-бериллия, алюминия-бериллия, циркония-бериллия и меди-железа-бериллия.
8. Способ по п.1, в котором целевым металлом является неодим, а электролит содержит оксид кальция, оксид бериллия и оксид неодима, и при этом оксид кальция и оксид бериллия находятся в соотношении, приблизительно соответствующем их эвтектическому составу, и оксид неодима находится в концентрации, примерно соответствующей его насыщению в смеси оксида кальция и оксида бериллия.
9. Способ по п.1, в котором электролит содержит по меньшей мере три из оксида церия, оксида лантана, оксида стронция, оксида бария, оксида бериллия, оксида магния и оксида кальция.
10. Способ по п.9, в котором электролит содержит от примерно 10% до примерно 30% оксида церия и от примерно 10% до примерно 20% оксида бериллия, а остальное составляет оксид кальция.
11. Способ по п.9, в котором электролит содержит от примерно 10% до примерно 30% оксида церия, от примерно 10% до примерно 30% оксида лантана и от примерно 10% до примерно 20% оксида бериллия, а остальное составляет оксид кальция.
12. Способ по п.9, в котором электролит содержит от примерно 10% до примерно 30% оксида церия, от примерно 10% до примерно 30% оксида лантана, от примерно 10% до примерно 30% оксида стронция и от примерно 10% до примерно 20% оксида бериллия, а остальное составляет оксид кальция.
13. Способ по любому из пп.9-12, в котором целевым металлом является бериллий, а металлооксидное сырье включает в себя оксид бериллия, и при этом сырье с оксидом бериллия подают в расплавленный оксидный электролит для поддержания концентрации оксида бериллия в расплавленном электролите.
14. Способ по любому из пп.9-12, в котором целевой металл включает в себя редкоземельный металл, а металлооксидное сырье включает в себя оксид редкоземельного металла, и при этом сырье с оксидом редкоземельного металла подают в расплавленный оксидный электролит для поддержания оксида редкоземельного металла вблизи его концентрации насыщения в расплавленном оксидном электролите.
15. Способ по п.1, в котором целевым металлом является бериллий, и при этом электролит содержит от 0% до примерно 85% оксида лантана, от примерно 0% до примерно 85% оксида церия, от примерно 15% до примерно 40% оксида бериллия и от 0% до примерно 60% оксида кальция.
16. Способ по п.1, в котором целевой металл включает в себя редкоземельный металл, а металлооксидное сырье включает в себя оксид редкоземельного металла, и при этом электролит включает в себя примерно 40% оксида лантана, примерно 25% оксида бериллия и примерно 35% оксида кальция.
17. Способ по п.16, в котором сырье с оксидом редкоземельного металла подают в расплавленный оксидный электролит для поддержания оксида редкоземельного металла вблизи его концентрации насыщения в расплавленном оксидном электролите.
18. Способ, включающий обеспечение электролизера c расплавленным оксидным электролитом, включающего в себя емкость, анод и токоотвод; размещение расплавленного оксидного электролита в емкости и в ионопроводящем контакте с анодом и токоотводом, при этом электролит содержит от примерно 30% до примерно 50% оксида бериллия, от 0% до примерно 85% оксида лантана, от 0% до примерно 85% оксида церия, а остальное составляет оксид кальция; подачу металлосодержащего сырья из по меньшей мере одного из оксида титана, циркония и гафния в расплавленный оксидный электролит; пропускание тока между анодом и токоотводом, при этом восстанавливают указанный(е) металл(ы) с образованием по меньшей мере одного расплавленного целевого металла в емкости; и удаление по меньшей мере части расплавленного целевого металла из емкости.
19. Способ по п.18, в котором металлосодержащее сырье подают в расплавленный оксидный электролит на уровне от примерно 5% до примерно 25%.
20. Способ по п.18, в котором целевой металл содержит сплав, причем этот сплав содержит целевой металл и по меньшей мере один из титана, циркония и гафния и по меньшей мере один элемент из железа, меди, никеля, алюминия, циркония и титана.